(57)【要約】【課題】発泡エマルジョン樹脂をニット様生地にコーティングする際、ニット様生地が不均等に伸びて引きつらないようにする。【解決手段】サプライ１１から繰り出されたニット様基布１２はバックアップテーブル１４の上面を滑るように周回する伸縮性の小さい繊維を素材とするエンドレスベルトＢと共に走行し、走行するニット様基布１２の上に、発泡エマルジョン樹脂組成物が供給されドクターナイフ１５ａ　により所望の厚さにコーティングされ、ドクターナイフ１５ａ　の下流側には、スクレイパー１５ｂ　が配置され、コーティング層が加熱架橋される前に表面を削いで発泡を開口させ、加熱炉１６と冷却炉１７を順次通過してコーティング層が加熱架橋・冷却され、完成した羽毛抜け防止生地２０はテイクアップ１８に巻き取られる。【選択図】　図１
2004060099.tif 000002
【特許請求の範囲】
【請求項１】
サプライから繰り出され、バックアップテーブル上を通過するニット様基布の上面に発泡エマルジョン樹脂組成物を供給し、ドクターナイフにより上記ニット様基布の表面に、上記発泡エマルジョン樹脂組成物をコーティングし、加熱炉、冷却炉を順次通過させる羽毛抜け防止生地の製造法において、上記ニット様基布と上記バックアップテーブルとの間にエンドレスベルトを介挿し、このエンドレスベルトをニット様基布の引き取り速度に同調して周回させることを特徴とする羽毛抜け防止生地の製造法。
【請求項２】
上記ニット様基布に発泡エマルジョン樹脂組成物をコーティングする工程と加熱炉との間に、ストレッチ織り、またはガーゼ織りの布を繰り出し、該布の繊維が上記コーティング層に食い込むように重ね合わせる工程を挿入したことを特徴とする請求項１に記載の羽毛抜け防止生地の製造法。
【請求項３】
サプライから繰り出され、バックアップテーブル上を通過するストレッチ織り、またはガーゼ織りの布の上面に発泡エマルジョン樹脂組成物を供給し、ドクターナイフにより上記ストレッチ織り、またはガーゼ織りの表面に、上記発泡エマルジョン樹脂組成物をコーティングし、加熱炉、冷却炉を順次通過させる羽毛抜け防止生地の製造法において、上記ニット様基布と上記バックアップテーブルとの間にエンドレスベルトを介挿し、このエンドレスベルトをストレッチ織り、またはガーゼ織りの引き取り速度に同調して周回させることを特徴とする羽毛抜け防止生地の製造法。
【請求項４】
上記ストレッチ織り、またはガーゼ織りの布に発泡エマルジョン樹脂組成物をコーティングする工程と加熱炉との間に、ニット様基布を繰り出し、該基布の繊維が上記コーティング層に食い込むように重ね合わせる工程を挿入したことを特徴とする請求項３に記載の羽毛抜け防止生地の製造法。
【請求項５】
上記基布にコーティングされた発泡エマルジョン樹脂の表面をスクレイパーで削いで発泡を開口させる工程を付加したことを特徴とする請求項１乃至４のいずれかに記載の羽毛の抜け防止生地の製造法。
【請求項６】
上記エンドレスベルトは、伸縮性の小さい繊維を素材とすることを特徴とする請求項１乃至５のいずれかに記載の羽毛の抜け防止生地の製造法。
【発明の詳細な説明】
【０００１】
【発明の属する技術分野】
この発明は、羽毛抜け防止処理を施した生地の製造に関する。
【０００２】
【従来の技術】
羽毛ふとんやダウンジャケットは充填した羽毛が、縫い目や生地の小さい孔から抜け出てくることがあり、これを防止するために生地に種々のコーティングを施している。
【０００３】
このようにコーティングを施した生地では通気性が悪く、肌触りが冷たく蒸れるように感じられる。
【０００４】
通気性を良くするために織り目を大きくしたり、コーティングを薄くすると羽毛が抜け出してくる。
【０００５】
本発明者は、上記問題を解決するために特願２０００−２６０７４２号で「発泡エマルジョン樹脂を、ニット様基布にコーティングし、これを加熱乾燥させてなる羽毛の抜け防止生地」を提案し、また特願２００２−０５７１６２号で「発泡エマルジョン樹脂を、ニット様基布にコーティングし、このコーティング層にストレッチ織り、ガーゼ織りのような布をその織り目に食い込むように重ね合わせ、上記コーティング層を加熱架橋させた羽毛抜け防止生地」を提案した。
【０００６】
【発明が解決しようとする課題】
上記提案において前者は、通気性が従来の生地の５〜１０倍でありながら、生地の織り目や縫い目から羽毛が抜け出さないようになり顧客から一定の評価を得た。また後者は、ニット様基布の繰り返し伸縮によるコーティング層が疲労を防止する効果を得ることができたが、発泡エマルジョン樹脂のコーティングの際にニットが伸びてコーティングが難しくなる問題がある。
【０００７】
この発明は、発泡エマルジョン樹脂をニット様生地にコーティングする際、ニット様生地の伸びによって仕上がり製品である羽毛抜け防止生地に引きつりが生じないようにすることを課題とする。
【０００８】
【課題を解決するための手段】
上記課題を解決するためにこの発明は、サプライから繰り出され、バックアップテーブル上を通過するニット様基布の上面に発泡エマルジョン樹脂組成物を供給し、ドクターナイフにより上記ニット様基布の表面に、上記発泡エマルジョン樹脂組成物をコーティングし、加熱炉、冷却炉を順次通過させる羽毛抜け防止生地の製造法において、上記ニット様基布と上記バックアップテーブルとの間にエンドレスベルト介挿し、このエンドレスベルトをニット様基布の引き取り速度に同調して周回させる（請求項１）構成を採用したもので、上記ニット様基布に発泡エマルジョン樹脂組成物をコーティングする工程と加熱炉との間に、ストレッチ織り、またはガーゼ織りの布を繰り出し、該布の繊維が上記コーティング層に食い込むように重ね合わせる工程を挿入した（請求項２）構成としたもの、サプライから繰り出され、バックアップテーブル上を通過するストレッチ織り、またはガーゼ織りの布の上面に発泡エマルジョン樹脂組成物を供給し、ドクターナイフにより上記ストレッチ織り、またはガーゼ織りの表面に、上記発泡エマルジョン樹脂組成物をコーティングし、加熱炉、冷却炉を順次通過させる羽毛抜け防止生地の製造法において、上記ニット様基布と上記バックアップテーブルとの間にエンドレスベルト介挿し、このエンドレスベルトをストレッチ織り、またはガーゼ織りの引き取り速度に同調して周回させる（請求項３）構成としたもの。上記ストレッチ織り、またはガーゼ織りの布に発泡エマルジョン樹脂組成物をコーティングする工程と加熱炉との間に、ニット様基布を繰り出し、該基布の繊維が上記コーティング層に食い込むように重ね合わせる工程を挿入した（請求項４）構成としたものであり、上記基布にコーティングされた発泡エマルジョン樹脂の表面をスクレイパーで削いで発泡を開口させる工程を付加した（請求項５）したり上記エンドレスベルトの素材に伸縮性の小さい繊維を（請求項６）採用したものである。
【０００９】
上記の如く構成するこの発明によれば、発泡エマルジョン樹脂がニット様生地にコーティングされる際、ニット様生地とバックアップテーブルとの間の摩擦抵抗がなくなり、スムーズにコーティングが行われてコーティング後の生地に引きつりが生じなくなり、コーティング層の伸縮による疲労を抑制し、発泡を開口させて一層通気性を向上させることができる。
【００１０】
【発明の実施の形態】
次にこの発明の実施形態を図面を参照しながら説明する。図１は、第一実施例で、サプライ１１から繰り出されたニット様基布１２はバックアップテーブル１４の上面を滑るように周回する伸縮性の小さい繊維を素材、例えば経糸にガラス繊維、アラミド繊維などを用いた織物のエンドレスベルトＢと共に走行する。
【００１１】
走行するニット様基布１２の上には、発泡エマルジョン樹脂組成物が供給されドクターナイフ１５ａ　により所望の厚さにコーティングされる。なお、図示しないがニット様基布１２の両端に堰板を配置して発泡エマルジョン樹脂組成物１３が流れ出ないようにしている。
【００１２】
ドクターナイフ１５ａ　の下流側には、スクレイパー１５ｂ　が配置され、コーティング層が加熱架橋される前に表面を削ぎ発泡を開口させるようにしているが、必ずしも配置しなければならないものではない。
【００１３】
次に加熱炉１６と冷却炉１７を順次通過してコーティング層が加熱架橋、冷却され完成した羽毛抜け防止生地２０はテイクアップ１８に巻き取られる。
【００１４】
図２は、第二実施例で、サプライ１１から繰り出されたニット様基布１２ａ　はバックアップテーブル１４の上面を滑るように周回する伸縮性の小さい繊維を素材、例えば経糸にガラス繊維、アラミド繊維などを用いた織物のエンドレスベルトＢと共に走行する。
【００１５】
走行するニット様基布１２ａ　の上には、発泡エマルジョン樹脂組成物が供給されドクターナイフ１５ａ　により所望の厚さにコーティングされる。なお、図示しないがニット様基布１２ａ　の両端に堰板を配置して発泡エマルジョン樹脂組成物１３が基布１２ａ　の外に流れ出ないようにしている。
【００１６】
ドクターナイフ１５ａ　の下流側には、第二のサプライ１１ｂ　が配置され、それから繰り出されるガーゼ織りの布１２ｂ　（ストレッチ織りの布でもよい）は押圧ローラ群Ｒによりコーティング層１３ｃ　に食い込むように通過する。
【００１７】
次に加熱炉１６と冷却炉１７を順次通過してコーティング層が加熱架橋、冷却され完成した羽毛抜け防止生地２０はテイクアップ１８に巻き取られる。
【００１８】
図３は、第三実施例で、サプライ１１から繰り出されたガーゼ織りの布（ストレッチ織りでもよい）の布１２ｂ　はバックアップテーブル１４の上面を滑るように周回する伸縮性の小さい繊維を素材、例えば経糸にガラス繊維、アラミド繊維などを用いた織物のエンドレスベルトＢと共に走行する。
【００１９】
走行するガーゼ織りの布１２ｂ　の上には、発泡エマルジョン樹脂組成物が供給されドクターナイフ１５ａ　により所望の厚さにコーティングされる。なお、図示しないがガーゼ織りの布１２ｂ　の両端に堰板を配置して発泡エマルジョン樹脂組成物１３が布１２ｂ　の外に流れ出ないようにしている。
【００２０】
ドクターナイフ１５ａ　の下流側には、第二のサプライ１１ｂ　が配置され、それから繰り出されるニット様基布１２ａ　は押圧ローラ群Ｒによりコーティング層１３ｃ　に食い込むようにして通過する。
【００２１】
次に加熱炉１６と冷却炉１７を順次通過してコーティング層が加熱架橋、冷却され完成した羽毛抜け防止生地２０はテイクアップ１８に巻き取られる。
【００２２】
【発明の効果】
以上説明したようにこの発明によれば、繰り出されるニット様基布が、バックアップテーブルの上面を滑るように周回するエンドレスベルトとともに繰り出されるので幅全体に均等な張力が掛かり、スムーズにコーティングが行われて仕上がり製品に引きつりが生じない。
【図面の簡単な説明】
【図１】第一実施例に係る装置の構成図
【図２】第二実施例に係る装置の構成図
【図３】第三実施例に係る装置の構成図
【符号の説明】
１０　コーティング装置
１１，１１ａ　，１１ｂ　　サプライ
１２，１２ａ　　ニット様基布
１２ｂ　　ガーゼ織りの布
１３　発泡エマルジョン樹脂
１４　バックアップテーブル
１５ａ　　　ドクターナイフ
１５ｂ　　スクレイパー
１６　加熱乾燥炉
１７　冷却炉
１８　テイクアップ
２０　製品
Ｂ　エンドレスベルト
Ｒ　押圧ローラ群
【図１】
2004060099.tif 000003
【図２】
2004060099.tif 000004
【図３】
2004060099.tif 000005